(57)【要約】【課題】  高透明性で断熱及び紫外線遮断機能を備え、建物や車両の窓ガラス等に貼着したり、透明性ウエブ材料として用いる多機能透明性フィルムを提供する。【解決手段】  透明性の合成樹脂フィルム基材１の少なくとも片面に、赤外線吸収能及び紫外線吸収能を有する導電性金属酸化物微粒子を分散含有するシリコーン系ハードコーティング層２が形成されてなる多機能透明性フィルムとする。【選択図】        図１
2005089643.tif 000002
【特許請求の範囲】
【請求項１】
透明性の合成樹脂フィルム基材の少なくとも片面に、赤外線吸収能及び紫外線吸収能を有する導電性金属酸化物微粒子を分散含有するシリコーン系ハードコーティング層が形成されてなる多機能透明性フィルム。
【請求項２】
合成樹脂フィルム基材が、ポリエチレンテレフタレート、ポリカーボネート、アクリル系樹脂より選ばれる一種からなる請求項１記載の多機能透明性フィルム。
【請求項３】
導電性金属酸化物微粒子が、酸化錫、錫含有酸化インジウム、アンチモン含有酸化錫から選ばれる少なくとも一種の微粒子からなる請求項１又は２に記載の多機能透明性フィルム。
【請求項４】
シリコーン系ハードコーティング層が、ベンゾトリアゾール変性シリコーン化合物を主体とする請求項１〜３のいずれかに記載の多機能透明性フィルム。
【請求項５】
カーテンスクリーンが前記請求項１〜４のいずれかに記載の多機能透明性フィルムより構成されてなるロールスクリーン式カーテン。
【請求項６】
生布の少なくとも一部が前記請求項１〜４のいずれかに記載の多機能透明性フィルムより構成されてなる洋傘。
【発明の詳細な説明】
【技術分野】
【０００１】
本発明は、高透明性で断熱及び紫外線遮断機能を備え、例えば建物や車両の窓ガラス等に貼着したり、透明性ウエブ材料として用いる多機能透明性フィルムと、これを用いたロールスクリーン式カーテン及び洋傘に関する。
【背景技術】
【０００２】
従来、窓ガラス等からの日射による室内や車内の温度上昇を抑える手段として、合成樹脂フィルム基材にアルミ蒸着や薄い着色を施した断熱フィルムをガラス面に貼着する方法が広く汎用されている。しかるに、このような断熱フィルムは、光の反射や吸収によって透過光量を抑えるものであるため、その光量減少による断熱効果が得られる反面、室内や車内が暗くなるという難点があった。また、従来の断熱フィルムでは、断熱以外の機能、例えば紫外線カットや防汚等の機能は不充分であった。
【０００３】
なお、窓部に一般的に用いられているブラインドやカーテンは、日射自体を遮蔽ないし低減するものであるから、室内や車内の昇温防止や紫外線減少には有効であっても、窓本来の採光性や外の景色の視認性を阻害する。
【０００４】
一方、近年においては、オゾン層の減少によって日中の紫外線が強くなっていることから、日焼け防止のために日傘として濃色のものを用いる傾向にあるが、濃色の日傘は見栄えが悪く暑苦しい印象を与えるという難点があった。
【発明の開示】
【発明が解決しようとする課題】
【０００５】
本発明は、高透明性で断熱及び紫外線遮断機能を備え、建物や車両の窓ガラス等に貼着したり、透明性ウエブ材料として用いるのに好適な多機能透明性フィルムと、これを用いたロールスクリーン式カーテン及び洋傘を提供することを目的としている。
【課題を解決するための手段】
【０００６】
上記目的を達成するために、本発明の請求項１に係る多機能透明性フィルムは、図面の参照符号を付して示せば、透明性の合成樹脂フィルム基材１の少なくとも片面に、赤外線吸収能及び紫外線吸収能を有する導電性金属酸化物微粒子を分散含有するシリコーン系ハードコーティング層２が形成されてなる構成を採用したものである。
【０００７】
そして、請求項２の発明は、上記請求項１の多機能透明性フィルムにおいて、合成樹脂フィルム基材が、ポリエチレンテレフタレート、ポリカーボネート、アクリル系樹脂より選ばれる一種からなる構成としている。
【０００８】
また、請求項３の発明は、上記請求項１又は２の多機能透明性フィルムにおいて、導電性金属酸化物微粒子が、酸化錫、錫含有酸化インジウム、アンチモン含有酸化錫より選ばれる少なくとも一種の微粒子からなる構成としている。
【０００９】
更に、請求項４の発明は、上記請求項１〜３のいずれかの多機能透明性フィルムにおいて、シリコーン系ハードコーティング層が、ベンゾトリアゾール変性シリコーン化合物を主体とする構成としている。
【００１０】
一方、請求項５の発明に係るロールスクリーン式カーテンは、カーテンスクリーンが前記請求項１〜４のいずれかに記載の多機能透明性フィルムより構成されてなるものである。
【００１１】
更に、請求項５の発明に係る日傘は、生布の少なくとも一部が前記請求項１〜４のいずれかに記載の多機能透明性フィルムより構成されてなるものである。
【発明の効果】
【００１２】
請求項１の発明に係る多機能透明性フィルムは、透明性の合成樹脂フィルム基材の表面に、赤外線吸収能及び紫外線吸収能を有する導電性金属酸化物微粒子を分散含有するシリコーン系ハードコーティング層が形成されていることから、建物や車両の窓等のガラス面に貼着した場合に、日射による室内や車内の温度上昇を抑えることができると共に、紫外線も殆ど遮断でき、しかも可視光の透過率が高く充分な採光性を確保できる上、フィルム表面の静電気による塵埃付着を防止でき、またフィルム自体がハードコーティング層を保護層として表面の傷を生じにくく耐久性に優れており、断熱及び紫外線遮断機能と帯電防止機能をを備えた透明性ウエブ材料として有用である。
【００１３】
請求項２の発明によれば、上記の多機能透明性フィルムのフィルム基材が特定の合成樹脂材料からなるため、より高い可視光線透過率が得られる。
【００１４】
請求項３の発明によれば、上記の多機能透明性フィルムにおいて、シリコーン系ハードコーティング層に特定の導電性金属酸化物微粒子が分散含有されるため、より高い断熱性及び紫外線遮断性と優れた帯電防止効果が得られる。
【００１５】
請求項４の発明によれば、シリコーン系ハードコーティング層に特定のシリコーン化合物を用いていることから、層中に導電性金属酸化物微粒子が均一分散して良好な特性を発揮すると共に、ハードコーティング層の被膜強度が大きく、耐久性に優れた多機能透明性フィルムが提供される。
【００１６】
請求項５の発明によれば、ロールスクリーン式カーテンとして、透明で採光性を阻害することなく断熱及び紫外線カットを行えるものが提供される。
【００１７】
請求項６の発明によれば、日傘として、透明であるにも関わらず、高い紫外線遮断性と断熱性を発揮するものが提供される。
【発明を実施するための最良の形態】
【００１８】
図１は、本発明の一実施形態に係る多機能透明性フィルム１０の断面図を示す。図中、１は透明性の合成樹脂フィルム基材、２は該フィルム基材１の一面側に設けたシリコーン系ハードコーティング層である。
【００１９】
フィルム基材１の合成樹脂材料は、特に限定されないが、可視光線透過率を高くする上で、例えばポリエチレンテレフタレート、ポリカーボネート、アクリル系樹脂の如き透明性の高いものが好適である。しかして、フィルム基材１の厚みは、多機能透明性フィルム１０の貼着対象とするガラスの使用部位や厚みによって異なるが、一般的に１０〜８００μｍの範囲である。
【００２０】
シリコーン系ハードコーティング層２は、シリコーン系バインダー中に赤外線吸収能及び紫外線吸収能を有する導電性金属酸化物微粒子が分散含有されたものからなり、当該金属酸化物微粒子を含むシリコーン系ハードコーティング剤をフィルム基材１の表面に所定厚みとなるように塗布、硬化して形成されている。
【００２１】
上記の導電性金属酸化物微粒子としては、赤外線吸収能及び紫外線吸収能を有するものであれば特に制約なく使用できるが、好適なものとして酸化錫、錫含有酸化インジウム、アンチモン含有酸化錫の微粒子が上記両吸収能に優れる点から推奨される。なお、酸化錫微粒子、錫含有酸化インジウム微粒子、アンチモン含有酸化錫微粒子は、その一種を単独使用してもよいし、二種以上を併用してもよい。また、これら導電性金属酸化物微粒子はできるだけ小さいサイズがよく、所謂ナノ粒子の範疇に入る超微粒子が好ましい。
【００２２】
シリコーン系ハードコーティング層２のシリコーン系バインダー成分としては、特に制約されないが、導電性金属酸化物微粒子の均一分散性と被膜強度の面からベンゾトリアゾール変性シリコーン化合物を主体とするものが好適である。また、導電性金属酸化物微粒子の配合量は、シリコーン系バインダー成分１００重量部に対して１〜２０重量部程度の範囲がよい。
【００２３】
このような多機能透明性フィルム１０は、ハードコーティング層２に含まれる導電性金属酸化物微粒子によって優れた断熱効果及び紫外線遮断効果を発揮し、しかも可視光線透過率が高いために採光性を阻害しない上、該ハードコーティング層２が導電性を有するのでフィルム表面が帯電せず、塵埃付着に対する優れた防汚性を示すと共に、ハードコーティング層２によって表面が傷つきにくく、耐久性が良好である。
【００２４】
従って、この多機能透明性フィルム１０を建物のガラス窓、ガラス扉、ガラス壁、自動車や電車の如き車両のガラス窓等のガラス面に貼着にすることにより、日射による室内や車内の温度上昇が抑えられると共に、有害な紫外線も殆ど遮断され、しかも該フィルムが貼着されていることが判らない程に充分な採光性が得られ、日中においては室内や車内を明るく保つことができ、またフィルム表面には煙草の煙粒子を含めて空気中に浮遊する塵埃の静電気による付着を生じず、もって表面が汚れにくくなる。該フィルムが緩衝層として物品の衝当によるガラスの割れを生じにくくすると共に、割れた際のガラスの飛散を防止することになる。
【００２５】
〔光透過特性〕
表１に、窓ガラスとして汎用される厚さ３ｍｍのフロート板ガラスについて、ガラス単独の場合と、このガラス面に厚さ約５０μｍの本発明の多機能透明性フィルム１０（導電性金属酸化物微粒子がアンチモン含有酸化錫微粒子、シリコーン系ハードコーティング層２のシリコーン系バインダー成分がベンゾトリアゾール変性シリコーン化合物よりなる）を貼着した場合との、光透過特性をＪＩＳ  Ａ５７５９に基づいて測定した結果を示す。この測定結果から明らかなように、本発明の多機能透明性フィルム１０の貼着により、紫外線は殆ど遮断され、日射の吸収率も高くなるが、可視光線透過率は僅かしか低下していない。
【００２６】
【表１】
2005089643.tif 000003
【００２７】
〔断熱特性〕
表２に、直射日光が入射する南向き窓の窓ガラスとして、前記の３ｍｍフロート板ガラス単独を用いた試験室内の温度と、このガラス面に前記光透過性試験に供したものと同じ多機能透明性フィルムを貼着したものを用いた試験室内の温度とを、表記の各同時刻に測定した結果を示す。この温度測定結果で示すように、本発明の多機能透明性フィルムの貼着により、室内温度はガラス単独の場合よりも平均で６℃近くも低くなっている。
【００２８】
【表２】
2005089643.tif 000004
【００２９】
本発明の多機能透明性フィルムは、図１に示す実施形態ではガラス面貼着用としてフィルム基材１の片面のみにシリコーン系ハードコーティング層２を設けているが、透明性ウエブ材料としてフィルム基材１の両面にシリコーン系ハードコーティング層２を設けた構成としてもよい。また、ガラス面等への貼着用として、フィルム基材１の片面にシリコーン系ハードコーティング層２を設けると共に、反対側面に感圧接着剤の塗布等によって粘着剤層を形成し、この粘着剤層上に剥離紙を被着した構成としてもよい。
【００３０】
本発明の多機能透明性フィルムは、窓ガラス等のガラス面に貼着する以外に、断熱及び紫外線遮断機能を備えた透明性ウエブ材料として、例えば図２に示すロールスクリーン式カーテンや図３に示す日傘等の種々な製品の布膜部に使用できる。
【００３１】
図２に示すロールスクリーン式カーテンは、窓等の上縁部に取付ける巻込み筒部３内に巻取り軸４が配設され、この巻取り軸４に本発明の多機能透明性フィルム１０より構成されるカーテンスクリーン５が巻回されると共に、該カーテンスクリーン５の錘用バー６を止着した下端部が巻込み筒部３下面側のスリット状開口部（図示省略）より外へ出ており、巻込み筒部３の一端側から垂下するエンドレスの操作コード７を引いて巻取り軸４を回転させることにより、その回転方向によってカーテンスクリーン５が巻上げ又は巻出し動作するようになっている。
【００３２】
このようなロールスクリーン式カーテンによれば、カーテンスクリーン５が透明であるため、陽射しが遮られず室内は明るく保たれるが、該カーテンスクリーン５によって紫外線がカットされると共に赤外線の透過も低減されるから、その陽光を浴びても、肌の日焼けを生じにくい上、屋外での直射日光のようなじりじりとした灼熱感がなく心地よいものとなる。
【００３３】
図３に示す日傘は、生布８が本発明の多機能透明性フィルム１０より構成されている。しかして、このような日傘では、生布８が透明であるために陽射しを遮ることはできないが、フィルム１０が紫外線をカットすると共に赤外線の透過も低減するから、日傘本来の日焼け止め効果が充分に発揮される上、直射日光のじりじりとした灼熱感がなく、爽やかな使用感が得られる。また、透明な日傘ということで、軽快な印象で興趣があることに加え、視界を妨げられず通行の安全性が著しく向上する。
【００３４】
なお、ロールスクリーン式カーテンとしては、巻込み筒部３に巻取り軸４の回転駆動機構を組み込み、カーテンスクリーン５の巻上げ及び巻出しをスイッチ操作で自動的に行う構成としてもよい。また、日傘については、基布８の一部に本発明の多機能透明性フィルム１０を用いた構成も採用できる。
【図面の簡単な説明】
【００３５】
【図１】本発明の一実施形態に係る多機能透明性フィルムの断面図である。
【図２】該多機能透明性フィルムを用いた本発明のロールスクリーン式カーテンの一構成例を示す斜視図である。
【図３】該多機能透明性フィルムを用いた本発明の日傘の一構成例を示す斜視図である。
【符号の説明】
【００３６】
１      合成樹脂フィルム基材
２      シリコーン系ハードコーティング層
５      カーテンスクリーン
８      生布
１０    多機能透明性フィルム
【図１】
2005089643.tif 000005
【図２】
2005089643.tif 000006
【図３】
2005089643.tif 000007